(57)【要約】【課題】地盤改良体からの六価クロムなどの環境汚染物質の溶出が少ない地盤の改良方法を提供する。【解決手段】土壌に、水硬性粉体と、ヒドロキシメタンスルホン酸又はその塩及びヒドロキシメタンスルフィン酸又はその塩から選ばれる１種以上の化合物〔以下、化合物（ａ）という〕とを混合する地盤の改良工法であって、  水硬性粉体を、水硬性粉体／土壌の質量比が０．０１以上１．０以下で混合し、  化合物（ａ）を、水硬性粉体に対して０．０１質量％以上２．０質量％以下で混合する、地盤の改良工法。【選択図】なし【特許請求の範囲】
【請求項１】
土壌に、水硬性粉体と、ヒドロキシメタンスルホン酸又はその塩及びヒドロキシメタンスルフィン酸又はその塩から選ばれる１種以上の化合物〔以下、化合物（ａ）という〕とを混合する地盤の改良工法であって、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤の改良工法。
【請求項２】
水硬性粉体と化合物（ａ）とを、下記（Ｉ）及び（II）のいずれかの方法で土壌と混合する、請求項１記載の地盤の改良工法。
＜方法（Ｉ）＞
水と、水硬性粉体と、化合物（ａ）とを含有し、水／水硬性粉体の質量比が０．５以上１．５以下であるスラリーを、土壌と混合する方法。
＜方法（II）＞
水硬性粉体と、化合物（ａ）とを、それぞれ、粉体で土壌と混合する方法。
【請求項３】
水硬性粉体と化合物（ａ）とを土壌と混合する方法が、前記（Ｉ）の方法であり、土壌１ｍ３あたりのスラリーの混合量が１００ｋｇ以上８００ｋｇ以下であり、スラリー中の水硬性粉体／土壌の質量比が０．０１以上１．０以下である、請求項２記載の地盤の改良工法。
【請求項４】
水硬性粉体と化合物（ａ）とを土壌と混合する方法が、前記（Ｉ）の方法であり、水の少なくとも一部が海水である、請求項２又は３記載の地盤の改良方法。
【請求項５】
水硬性粉体がポルトランドセメントを含む、請求項１〜４の何れか１項記載の地盤の改良工法。
【請求項６】
土壌が粘性土である、請求項１〜５の何れか１項記載の地盤の改良工法。
【請求項７】
土壌に、トリエタノールアミン又はその塩を混合する、請求項１〜６の何れか１項記載の地盤の改良工法。
【請求項８】
土壌、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有し、水硬性粉体／土壌の質量比が０．０１以上１．０以下であり、水硬性粉体の含有量に対する化合物（ａ）の含有量が０．０１質量％以上２．０質量％以下である、地盤改良体。
【請求項９】
トリエタノールアミン又はその塩を含有する、請求項８記載の地盤改良体。
【請求項１０】
水、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有するスラリーと土壌との混合物を硬化させてなる地盤改良体であって、
前記スラリーは、水／水硬性粉体の質量比が０．５以上１．５以下であり、
前記スラリーは、水硬性粉体の含有量に対する化合物（ａ）の含有量が０．０１質量％以上２．０質量％以下であり、
土壌１ｍ３あたりの前記スラリーの混合量が１００ｋｇ以上８００ｋｇ以下であり、
前記混合物は、水硬性粉体／土壌の質量比が０．０１以上１．０以下である、
地盤改良体。
【請求項１１】
前記スラリーが、トリエタノールアミン又はその塩を含有する、請求項１０記載の地盤改良体。
【請求項１２】
水硬性粉体がポルトランドセメントを含む、請求項８〜１１の何れか１項記載の地盤改良体。
【請求項１３】
土壌が粘性土である、請求項８〜１２の何れか１項記載の地盤改良体。
【請求項１４】
ヒドロキシメタンスルホン酸又はその塩及びヒドロキシメタンスルフィン酸又はその塩から選ばれる１種以上の化合物を含有する、地盤改良用添加剤組成物。
【請求項１５】
トリエタノールアミン又はその塩を含有する、請求項１４記載の地盤改良用添加剤組成物。
【請求項１６】
水、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有する地盤改良用スラリーであって、水／水硬性粉体の質量比が０．５以上１．５以下であり、水硬性粉体の含有量に対する化合物（ａ）の含有量が０．０１質量％以上２．０質量％以下である、地盤改良用スラリー。
【請求項１７】
土壌１ｍ３あたり１００ｋｇ以上８００ｋｇ以下、且つ水硬性粉体／土壌の質量比が０．０１以上１．０以下で土壌と混合して用いられる、請求項１６記載の地盤改良用スラリー。
【請求項１８】
トリエタノールアミン又はその塩を含有する、請求項１６又は１７に記載の地盤改良用スラリー。
【請求項１９】
水硬性粉体、並びに、ヒドロキシメタンスルホン酸又はその塩及びヒドロキシメタンスルフィン酸又はその塩から選ばれる１種以上の化合物〔以下、化合物（ａ）という〕を含有し、水硬性粉体の含有量に対する化合物（ａ）の含有量が０．０１質量％以上２．０質量％以下である、地盤改良用粉末固化材組成物。
【請求項２０】
水硬性粉体／土壌の質量比が０．０１以上１．０以下で土壌と混合して用いられる、請求項１９記載の地盤改良用粉末固化材組成物。
【請求項２１】
トリエタノールアミン又はその塩を含有する、請求項１６又は１７に記載の地盤改良用粉末固化材組成物。
【発明の詳細な説明】
【技術分野】
【０００１】
本発明は、地盤の改良工法、地盤改良体、地盤改良用添加剤組成物、地盤改良用スラリー、及び地盤改良用粉末固化材組成物に関する。
【背景技術】
【０００２】
建造物を建設する基礎を地盤改良する方法として、コンクリート製又は鋼管製の地盤改良コラムを地盤に打ち込む地盤改良方法や、地盤を掘削しながらセメントミルクなどのセメント系固化材を注入し、掘削土と前記セメントミルクとが混じり合って形成されるコラム状の地盤改良体を地盤中に直接形成する地盤改良方法が知られている。
【０００３】
セメント系固化材を土と添加混合により地盤の改質を行う地盤改良では、地盤改良体からの環境汚染物質、例えば六価クロムの溶出を抑える必要がある。これを考慮して、適切な固化材、配合比、添加剤などを選定することが望まれる。
特許文献１には、キレート化合物を含有してなる六価クロム溶出低減剤とセメントとを含有するセメント組成物が開示されている。
【０００４】
また、前記のセメントミルクを用いる方法では、地盤改良体の強度や固化に要する時間が重要であることから、そのための技術が従来種々提案されている。
特許文献２には、セメント系凝結遅延剤と、トリエタノールアミン、ジエタノールアミン、モノエタノールアミンから選ばれた１種または２種以上の化合物からなるセメント系硬化促進剤とを配合した地盤改良用配合剤が開示されている。
特許文献３には、トリエタノールアミン、炭酸ナトリウム及び炭酸カリウムを含む、地下の鉱坑設備に使用するのに適したセメントの硬化を促進する促進剤が開示されている。
【先行技術文献】
【特許文献】
【０００５】
【特許文献１】特開２００２−６０７５１号公報
【特許文献２】特開平１０−１７８６４号公報
【特許文献３】特開昭５３−１３９６３３号公報
【発明の概要】
【発明が解決しようとする課題】
【０００６】
本発明は、地盤改良体からの六価クロムなどの環境汚染物質の溶出が少ない、地盤の改良方法を提供する。
【課題を解決するための手段】
【０００７】
本発明は、土壌に、水硬性粉体と、ヒドロキシメタンスルホン酸又はその塩及びヒドロキシメタンスルフィン酸又はその塩から選ばれる１種以上の化合物〔以下、化合物（ａ）という〕とを混合する地盤の改良工法であって、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤の改良工法に関する。
【０００８】
また、本発明は、土壌、水硬性粉体、及び化合物（ａ）を含有し、水硬性粉体／土壌の質量比が０．０１以上１．０以下であり、水硬性粉体の含有量に対する化合物（ａ）の含有量が０．０１質量％以上２．０質量％以下である、地盤改良体に関する。
【０００９】
また、本発明は、水、水硬性粉体、及び化合物（ａ）を含有するスラリーと土壌との混合物を硬化させてなる地盤改良体であって、
前記スラリーは、水／水硬性粉体の質量比が０．５以上１．５以下であり、
前記スラリーは、水硬性粉体の含有量に対する化合物（ａ）の含有量が０．０１質量％以上２．０質量％以下であり、
土壌１ｍ３あたりの前記スラリーの混合量が１００ｋｇ以上８００ｋｇ以下であり、
前記混合物は、水硬性粉体／土壌の質量比が０．０１以上１．０以下である、
地盤改良体に関する。
【００１０】
また、本発明は、化合物（ａ）を含有する、地盤改良用添加剤組成物に関する。
【００１１】
また、本発明は、水、水硬性粉体、及び化合物（ａ）を含有する地盤改良用スラリーであって、水／水硬性粉体の質量比が０．５以上１．５以下であり、水硬性粉体の含有量に対する化合物（ａ）の含有量が０．０１質量％以上２．０質量％以下である、地盤改良用スラリーに関する。
【００１２】
また、本発明は、水硬性粉体、及び化合物（ａ）を含有し、水硬性粉体の含有量に対する化合物（ａ）の含有量が０．０１質量％以上２．０質量％以下である、地盤改良用粉末固化材組成物に関する。
【発明の効果】
【００１３】
本発明によれば、地盤改良体からの六価クロムなどの環境汚染物質の溶出が少ない、地盤の改良方法が提供される。
【発明を実施するための形態】
【００１４】
〔地盤の改良工法〕
水硬性粉体は、水和反応により硬化する物性を有する粉体のことであり、セメント、石膏等が挙げられる。好ましくはセメント、例えば、普通ポルトランドセメント等のポルトランドセメント、ビーライトセメント、中庸熱セメント、早強セメント、超早強セメント、耐硫酸塩セメント等のセメントである。また、セメント等に高炉スラグ、フライアッシュ、シリカフュームなどのポゾラン作用及び／又は潜在水硬性を有する粉体や、石粉（炭酸カルシウム粉末）等が添加された高炉スラグセメント、フライアッシュセメント、シリカフュームセメント等でもよい。水硬性粉体は、ポルトランドセメントを含む水硬性粉体が好ましい。
【００１５】
なお、本発明では、水硬性粉体の量は、水和反応により硬化する物性を有する粉体の量であるが、水硬性粉体が、ポゾラン作用を有する粉体、潜在水硬性を有する粉体、及び石粉（炭酸カルシウム粉末）から選ばれる粉体を含む場合、本発明では、それらの量も水硬性粉体の量に算入する。
【００１６】
化合物（ａ）は、ヒドロキシメタンスルホン酸又はその塩及びヒドロキシメタンスルフィン酸又はその塩から選ばれる１種以上の化合物である。化合物（ａ）は、２種以上を用いることができる。ヒドロキシメタンスルホン酸及びヒドロキシメタンスルフィン酸の塩は、それぞれ、アルカリ金属塩が好ましく、ナトリウム塩がより好ましい。ヒドロキシメタンスルホン酸及びヒドロキシメタンスルフィン酸の塩は、それぞれ、水和物の粉末品も使用できるが、量は無水物換算量とする。
【００１７】
本発明の地盤の改良工法では、地盤改良体の強度発現性の観点から、土壌に、水硬性粉体を、水硬性粉体／土壌の質量比が０．０１以上、好ましくは０．０５以上、より好ましくは０．１以上、そして、経済性の観点から、１．０以下、好ましくは０．９以下、より好ましくは０．８以下で混合する。
【００１８】
また、本発明の地盤の改良工法では、地盤改良体の強度発現性、あるいは地盤改良体からの六価クロム溶出抑制の観点から、化合物（ａ）を、水硬性粉体に対して、０．０１質量％以上、好ましくは０．０５質量％以上、より好ましくは０．１質量％以上、そして、経済性の観点から、２．０質量％以下、好ましくは１．５質量％以下、より好ましくは１．０質量％以下で混合する。
化合物（ａ）のうち、ヒドロキシメタンスルホン酸又はその塩は、水硬性粉体に対して、好ましくは０．０５質量％以上、より好ましくは０．１質量％以上、更に好ましくは０．２質量％、そして、好ましくは１．５質量％以下、より好ましくは１．０質量％以下、更に好ましくは０．８質量％で混合する。
化合物（ａ）のうち、ヒドロキシメタンスルフィン酸又はその塩は、水硬性粉体に対して、好ましくは０．０５質量％以上、より好ましくは０．１質量％以上、更に好ましくは０．２質量％、そして、好ましくは１．０質量％以下、より好ましくは０．８質量％以下、更に好ましくは０．５質量％で混合する。
化合物（ａ）を複数用いる場合は、これらの範囲から、合計の混合量が、水硬性粉体に対して０．０１質量％以上２．０質量％以下となるように混合する。
【００１９】
本発明では、化合物（ａ）にトリエタノールアミン又はその塩を併用することができる。すなわち、土壌にトリエタノールアミン又はその塩を混合することができる。トリエタノールアミン又はその塩を用いることで、地盤改良体からの六価クロムなどの環境汚染物質の溶出を抑制しつつ、地盤改良体の強度を向上することができる。例えば、地盤改良体の７日程度の初期強度や２８日程度の長期強度を向上することができる。
本発明により、土壌に、水硬性粉体と、化合物（ａ）と、トリエタノールアミン又はその塩とを混合する地盤の改良工法であって、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤の改良工法が提供される。
トリエタノールアミン又はその塩は、水硬性粉体に対して、０．０１質量％以上、好ましくは０．０５質量％以上、より好ましくは０．１質量％以上、そして、経済性の観点から、２．０質量％以下、好ましくは１．５質量％以下、より好ましくは１．０質量％以下で混合する。
トリエタノールアミン又はその塩を用いる場合、化合物（ａ）とトリエタノールアミン又はその塩とを合計で、水硬性粉体に対して、０．０１質量％以上、好ましくは０．０５質量％以上、より好ましくは０．１質量％以上、そして、経済性の観点から、２．０質量％以下、好ましくは１．５質量％以下、より好ましくは１．０質量％以下混合する。
トリエタノールアミン又はその塩を用いる場合、化合物（ａ）／トリエタノールアミン又はその塩の質量比は、好ましくは０．１以上、より好ましくは０．２以上、そして、好ましくは１０．０以下、より好ましくは５．０以下である。
【００２０】
本発明の地盤改良方法は、土壌が粘性土、すなわち粘土を含む土壌であっても効果が発現する。
また、本発明の地盤改良工法は、海水を含んだ土壌や海成粘性土の地盤改良にも使用できる。
【００２１】
本発明の地盤の改良工法は、表層改良工法、深層改良工法、鋼管杭工法、シールド工法などの工法に適用できる。例えば、深層改良工法では、高圧噴射工法、ＴＲＤ工法、ＳＭＷ工法などに適用できる。
【００２２】
本発明は、土壌に、水硬性粉体と、化合物（ａ）とを混合する地盤の改良工法であって、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤改良体からの六価クロムの溶出量を低減する、地盤の改良工法を提供する。
また、本発明は、土壌に、水硬性粉体と、化合物（ａ）とを混合する、地盤改良体からの六価クロムの溶出量の低減方法であって、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤改良体からの六価クロムの溶出量の低減方法を提供する。
【００２３】
本発明の地盤改良工法では、水硬性粉体と化合物（ａ）とを、下記（Ｉ）及び（II）のいずれかの方法で土壌と混合することが好ましい。地盤改良体の均一性の観点から、方法（Ｉ）が好ましい。
＜方法（Ｉ）＞
水と、水硬性粉体と、化合物（ａ）とを含有し、水／水硬性粉体の質量比が０．５以上１．５以下であるスラリーを、土壌と混合する方法。
＜方法（II）＞
水硬性粉体と、化合物（ａ）とを、それぞれ、粉体で土壌と混合する方法。
以下、方法（Ｉ）と（II）について説明する。
【００２４】
＜方法（Ｉ）＞
方法（Ｉ）では、土壌１ｍ３あたりのスラリーの混合量が１００ｋｇ以上８００ｋｇ以下であることが好ましい。
また、方法（Ｉ）では、スラリー中の水硬性粉体／土壌の質量比が０．０１以上１．０以下であることが好ましい。
また、方法（Ｉ）では、スラリーの調製に用いる水は、真水、海水の何れも用いることが出来る。スラリーの水の少なくとも一部が海水であってもよい。
【００２５】
水と水硬性粉体と化合物（ａ）を混合してスラリーを調製する具体的な方法は、セメントミルクなどの水硬性組成物を調製する公知の方法に準じてよい。方法（Ｉ）でトリエタノールアミンを用いる場合は、スラリーに含有させることが好ましい。
【００２６】
方法（Ｉ）では、セメントミルクと地盤との混合性の観点から、スラリーにおける水／水硬性粉体の質量比は、０．５以上、好ましくは０．６以上、より好ましくは０．８以上、そして、地盤改良体の強度発現性の観点から、１．５以下、好ましくは１．２以下、より好ましくは１．０以下である。
【００２７】
スラリーを地盤に注入する具体的な方法は、公知の地盤改良方法に準じてよい。
スラリーを地盤に注入する方法として、例えば、噴射撹拌工法（一相流方式、二相流方式、三相流方式）や機械撹拌工法（ＣＤＭ工法など）、さらに地中連続壁工法（ＳＭＷ工法、ＴＲＤ工法など）などが挙げられる。さらに水硬性粉体に化合物（ａ）をドライブレンドした系では、粉体混合方式のＤＪＭ（Ｄｒｙ  Ｊｅｔ  Ｍｉｘｉｎｇ）工法やスタビライザなどを使用した浅層改良などにも使用できる。
【００２８】
方法（Ｉ）では、地盤改良体の強度発現性の観点から、土壌１ｍ３あたりのスラリーの混合量が１００ｋｇ以上、好ましくは１５０ｋｇ以上、より好ましくは２００ｋｇ以上、そして、スラリーと置換される排泥量の低減の観点から、８００ｋｇ以下、好ましくは７００ｋｇ以下、より好ましくは６００ｋｇ以下である。
【００２９】
スラリーと土壌の混合物は、公知の地盤改良方法に準じて固化させる。
【００３０】
方法（Ｉ）のより具体的な例として、下記の工程１〜３を有する地盤の改良工法が挙げられる。
＜工程１＞
水と、水硬性粉体と、化合物（ａ）とを混合してスラリーを調製する工程であって、水と水硬性粉体とを、水／水硬性粉体の質量比が０．５以上１．５以下で混合し、水硬性粉体と化合物（ａ）とを、水硬性粉体の含有量に対する化合物（ａ）の割合が０．０１質量％以上２．０質量％以下で混合する工程
＜工程２＞
工程１で得られたスラリーを地盤に注入してスラリーと土壌とを混合して混合物を得る工程であって、土壌１ｍ３あたりのスラリーの混合量が１００ｋｇ以上８００ｋｇ以下であり、スラリー中の水硬性粉体／土壌の質量比が０．０１以上１．０以下である工程
＜工程３＞
工程２で得られたスラリーと土壌の混合物を固化させる工程
【００３１】
＜方法（II）＞
方法（II）では、水硬性粉体と、化合物（ａ）とを、それぞれ、粉体で土壌と混合する。水硬性粉体の粉体と化合物（ａ）の粉体は、別々に土壌と混合してもよいし、予め両者を混合した粉体混合物として土壌と混合してもよい。予め両者を混合した粉体混合物は、水硬性粉体の含有量に対する化合物（ａ）の含有量が０．０１質量％以上２．０質量％以下であることが好ましく、これは、本発明の地盤改良用粉末固化材組成物である。前記粉体混合物は、水硬性粉体／土壌の質量比が０．０１以上１．０以下で土壌と混合して用いられることが好ましい。
【００３２】
方法（II）は、例えば、土壌に、敷き均し又はかき起こしなどの処置を行った後、土壌に水硬性粉体と粉体の化合物（ａ）とを所定量散布し、スタビライザなどの混合機械によって、土壌と、水硬性粉体及び化合物（ａ）とを混合する転圧する方式で行うことができる。また、方法（II）は、改良しようとする地盤に、外部の土壌を搬入して敷き均した後、この土壌に水硬性粉体と粉体の化合物（ａ）とを散布する、いわゆる原位置混合方式で行うこともできる。また、方法（II）は、事前に土取り場等で土壌と水硬性粉体と粉体の化合物（ａ）とを混合した後、これを改良しようとする地盤に搬入する、いわゆる事前混合方式で行うこともできる。いずれの方法でも、土壌と、水硬性粉体及び粉体の化合物（ａ）との混合は、公知の方法で行うことができる。
【００３３】
〔地盤改良体〕
本発明の地盤改良体は、土壌、水硬性粉体、及び化合物（ａ）を含有し、水硬性粉体／土壌の質量比が０．０１以上１．０以下であり、水硬性粉体の含有量に対する化合物（ａ）の含有量の割合が０．０１質量％以上２．０質量％以下である、地盤改良体である。この地盤改良体は、土壌と、水と、水硬性粉体と、化合物（ａ）とを所定量含有するスラリーを硬化させてなる地盤改良体であってよい。
従って、本発明は、水、水硬性粉体、及び化合物（ａ）を含有するスラリーと土壌との混合物、を硬化させてなる地盤改良体であって、
前記スラリーは、水／水硬性粉体の質量比が０．５以上１．５以下であり、
前記スラリーは、水硬性粉体の含有量に対する化合物（ａ）の含有量が０．０１質量％以上２．０質量％以下であり、
土壌１ｍ３あたりの前記スラリーの混合量が１００ｋｇ以上８００ｋｇ以下であり、
前記混合物は、水硬性粉体／土壌の質量比が０．０１以上１．０以下である、
地盤改良体もまた提供する。
【００３４】
本発明の地盤の改良工法で述べた事項は、本発明の地盤改良体に適宜適用することができる。
本発明の地盤改良体における、水硬性粉体、化合物（ａ）の具体例、好ましい態様や、各質量比などの量的な規定も、本発明の地盤の改良工法と同じである。例えば、本発明の地盤改良体は、トリエタノールアミン又はその塩を含有することができる。また、地盤改良体に用いる前記スラリーも、トリエタノールアミン又はその塩を含有することができる。
【００３５】
〔地盤改良用添加剤組成物〕
地盤改良用添加剤組成物は、ヒドロキシメタンスルホン酸又はその塩及びヒドロキシメタンスルフィン酸又はその塩から選ばれる１種以上の化合物〔以下、化合物（ａ）という〕を含有する。本発明の地盤改良用添加剤組成物は、化合物（ａ）からなるものであってもよい。化合物（ａ）は、２種又は３種を用いることができる。
【００３６】
かかる地盤改良用添加剤組成物は、地盤改良のために土壌と混合される地盤改良材、例えばセメントミルクなどの水硬性組成物に用いられる添加剤組成物である。本発明の地盤改良用添加剤組成物を用いることで、該地盤改良体からの環境汚染物質、例えば六価クロムの溶出を抑制できる。すなわち、本発明は、化合物（ａ）を含有する、地盤改良用六価クロム溶出抑制剤組成物を提供できる。
本発明の地盤改良用添加剤組成物の使用量は、地盤改良材の種類、土壌（地盤）の種類などを考慮して設定できるが、本発明の地盤の改良方法や本発明の地盤改良体で述べた量となることが好ましい。本発明の地盤の改良工法で述べた事項は、適宜、本発明の地盤改良用添加剤組成物に適用することができる。
本発明の地盤改良用添加剤組成物は、トリエタノールアミン又はその塩を含有することができる。トリエタノールアミン又はその塩を用いる場合、化合物（ａ）／トリエタノールアミン又はその塩の質量比は、好ましくは０．１以上、より好ましくは０．２以上、そして、好ましくは１０．０以下、より好ましくは５．０以下である。
【００３７】
〔地盤改良用スラリー〕
本発明の地盤改良用スラリーは、水、水硬性粉体、及び化合物（ａ）を含有する地盤改良用スラリーであって、水／水硬性粉体の質量比が０．５以上１．５以下であり、水硬性粉体の含有量に対する化合物（ａ）の含有量が０．０１質量％以上２．０質量％以下である、地盤改良用スラリーである。本発明の地盤改良用スラリーは、本発明の地盤の改良工法に好ましく用いられる。本発明の地盤の改良工法、地盤改良体、地盤改良用添加剤組成物で述べた事項は、適宜、本発明の地盤改良用スラリーに適用することができる。例えば、本発明の本発明の地盤改良用スラリーは、トリエタノールアミン又はその塩を含有することができる。
【００３８】
本発明の地盤改良用スラリーは、地盤改良のために土壌と混合される地盤改良用のスラリー、例えばセメントミルクなどの水硬性組成物である。本発明の地盤改良用スラリーを用いることで、地盤の改良方法における該地盤改良体からの環境汚染物質の溶出を抑制できる。
本発明の地盤改良用スラリーの使用量は、地盤改良用スラリーの組成、土壌（地盤）の種類などを考慮して設定できるが、本発明の地盤の改良方法や本発明の地盤改良体で述べた量となることが好ましい。
本発明の地盤改良用スラリーは、土壌１ｍ３あたり１００ｋｇ以上、好ましくは１５０ｋｇ以上、より好ましくは２００ｋｇ以上、そして、８００ｋｇ以下、好ましくは７００ｋｇ以下、より好ましくは６００ｋｇ以下、且つ水硬性粉体／土壌の質量比が０．０１以上、好ましくは０．０５以上、より好ましくは０．１以上、そして、１．０以下、好ましくは０．９以下、より好ましくは０．８以下で、土壌と混合して用いられるものが好ましい。
【００３９】
〔地盤改良用粉末固化材組成物〕
本発明の地盤改良用粉末固化材組成物は、水硬性粉体、及び化合物（ａ）を含有し、水硬性粉体の含有量に対する化合物（ａ）の含有量が０．０１質量％以上２．０質量％以下である、地盤改良用粉末固化材組成物である。本発明の地盤改良用粉末固化材組成物は、本発明の地盤の改良工法に好ましく用いられる。本発明の地盤の改良工法、地盤改良体、地盤改良用添加剤組成物、地盤改良用スラリーで述べた事項は、適宜、本発明の地盤改良用粉末固化材組成物に適用することができる。例えば、本発明の本発明の地盤改良用粉末固化材組成物は、トリエタノールアミン又はその塩を含有することができる。
【００４０】
本発明の地盤改良用粉末固化材組成物は、地盤改良のために土壌と混合される地盤改良用の粉末固化材である。本発明の地盤改良用粉末固化材組成物を用いることで、該地盤改良体からの環境汚染物質の溶出を抑制できる。
本発明の地盤改良用粉末固化材組成物の使用量は、当該組成物の組成、土壌（地盤）の種類などを考慮して設定できるが、本発明の地盤の改良方法や本発明の地盤改良体で述べた量となることが好ましい。
本発明の地盤改良用粉末固化材組成物は、水硬性粉体／土壌の質量比が０．０１以上、好ましくは０．０５以上、より好ましくは０．１以上、そして、１．０以下、好ましくは０．９以下、より好ましくは０．８以下で、土壌と混合して用いられるものが好ましい。
【実施例】
【００４１】
＜実施例１及び比較例１＞
表１の成分を用いてソイルセメントを調製し、硬化体からの六価クロム溶出量を以下のように測定した。結果を表１に示す。
【００４２】
（１）模擬粘性土の調製
プラスティックコンテナの容器内で、乾燥粘土６．１５ｋｇと蒸留水３．８５ｋｇとを、ハンドミキサーで混合し、２４時間以上吸水させて模擬粘性土を調製した。模擬粘性土は、比重１．６２、吸水率６２．６％であった。なお、乾燥粘土は、スミクレー（住友大阪セメント（株）製、比重２．６５）を用いた。
【００４３】
（２）水硬性粉体と添加剤の混合
ホバート型モルタルミキサーに表１の粉体を投入し、表１の添加剤を添加し低速（６２ｒｐｍ）で５分間撹拌したものを粉体混合物として用いた。
【００４４】
（３）セメントミルクの調製
５００ｍｌプラスチックカップ内で、混練水と（２）で調製した粉体混合物とをハンドミキサーで混合してセメントミルクを調製した。粉体混合物は、添加剤を混合する前の粉体について、混練水／粉体の比率が０．６となるように用いた。ここで、混練水は、蒸留水を用いた。更に、六価クロムの溶出状況を確認するために、混練水には、二クロム酸ナトリウム・二水和物を４００ｐｐｍで添加した。
粉体は、下記のものを表１の組み合わせで用いた。
・ＮＣ：普通ポルトランドセメント、住友大阪セメント（株）製、比重３．１５
・ＳＬ：高炉スラグ、日鐵住金セメント（株）製スピリッツ４０００、比重２．９１
・無水石膏：（株）コクサイ商事製
・市販固化材：住友大阪セメント（株）製、タフロック３Ｅ
【００４５】
（４）地盤改良体の調製
（１）で調製した模擬粘性土を地盤の土壌とし、これに（３）で調製したセメントミルクを注入して地盤改良を模擬的に行った。土壌１ｍ３あたりのセメントミルクの注入量は４００ｋｇに設定した。
具体的には、模擬粘性土１３１２ｇ（８１０ｍｌ）とセメントミルク３２４ｇ（１８９ｍｌ）を、５００ｍｌプラスチックカップ内で、ハンドミキサーで１分間混合してソイルセメントとした。得られたソイルセメントを、直ちに型枠（直径５０ｍｍ×高さ１００ｍｍ）に充填した。充填は、テーブルバイブレータで１５秒の２層詰めとした。供試体は４本作製した。
【００４６】
（４）六価クロム溶出量の測定
ソイルセメントを充填した型枠を、２０±２℃で静置し、７日後に脱型し、硬化体を得た。硬化体を粉砕し、２ｍｍふるいにかけ、ふるい通過物を２４時間風乾させた。５０ｍｌ遠沈管に風乾物４．０ｇを採取し、ｐＨ６．０に調整した蒸留水４０．０ｇを添加し、アズワン（株）製チューブローテーター（５０ｒｐｍ）で６時間振とうした。振とう後、３０００ｒｐｍで３分間遠心分離した。上澄み液中の六価クロム濃度をハンナインスツルメンツ・ジャパン株式会社製デジタル吸光光度計「ＨＩ７２３」にて分析した。結果を表１に示した。
【００４７】
【表１】
2018177896.tif 000002
【００４８】
表中、粉体の欄の数字は質量比であり、例えば、ＮＣ／ＳＬ／無水石膏＝６５／２５／１０は、ＮＣとＳＬと無水石膏の質量比が６５／２５／１０であることを意味する（以下同様）。
また、表中、添加剤の添加量は、粉体に対する質量％である（以下同様）。
＊  表１の結果から、地盤の改良工法では、ヒドロキシメタンスルホン酸又はその塩及びヒドロキシメタンスルフィン酸又はその塩に六価クロム抑制効果があることがわかる。
【００４９】
＜実施例２及び比較例２＞
実施例１と同様に、ただし、添加剤として、トリエタノールアミンを表２のように併用して硬化体を調製し、硬化体からの六価クロム溶出量と硬化体の強度を測定した。硬化体の強度は、ソイルセメントを充填した型枠を、２０±２℃で静置し、７日後及び２８日後に脱型し、得られた硬化体（地盤改良体）の強度を、一軸圧縮試験機により測定した。結果を表２に示した。表２には、比較例１−１〜１−３の強度の結果も併記した。
【００５０】
【表２】
2018177896.tif 000003
【００５１】
＜実施例３及び比較例３＞
実施例２と同様に、ただし、セメントミルクの調製に用いる混練水中の二クロム酸ナトリウム・二水和物の濃度を２００ｐｐｍとし、また、粉体として表３のものを用いて、硬化体を調製し、硬化体からの六価クロム溶出量と硬化体の強度を測定した。表３中、ＢＢは以下のものである。結果を表３に示した。
・ＢＢ：高炉セメントＢ種、太平洋セメント株式会社製、密度３．０４ｇ／ｃｍ３
【００５２】
【表３】
2018177896.tif 000004
【００５３】
＜実施例４及び比較例４＞
実施例２と同様に、ただし、セメントミルクの調製に用いる混練水として人工海水を用い、また、粉体として表４のものを用いて、硬化体を調製し、硬化体からの六価クロム溶出量と硬化体の強度を測定した。ここで、人工海水は、富田製薬株式会社「マリンアートＳＦ−１」を使用した。結果を表４に示した。
【００５４】
【表４】
2018177896.tif 000005
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
土壌に、水硬性粉体と、ヒドロキシメタンスルホン酸又はその塩及びヒドロキシメタンスルフィン酸又はその塩から選ばれる１種以上の化合物〔以下、化合物（ａ）という〕とを混合する地盤の改良工法であって、
土壌が粘性土であり、
水硬性粉体を、水硬性粉体／土壌の質量比が０．０１以上１．０以下で混合し、
化合物（ａ）を、水硬性粉体に対して０．０１質量％以上２．０質量％以下で混合する、
地盤の改良工法。
【請求項２】
水硬性粉体と化合物（ａ）とを、下記（Ｉ）及び（II）のいずれかの方法で土壌と混合する、請求項１記載の地盤の改良工法。
＜方法（Ｉ）＞
水と、水硬性粉体と、化合物（ａ）とを含有し、水／水硬性粉体の質量比が０．５以上１．５以下であるスラリーを、土壌と混合する方法。
＜方法（II）＞
水硬性粉体と、化合物（ａ）とを、それぞれ、粉体で土壌と混合する方法。
【請求項３】
水硬性粉体と化合物（ａ）とを土壌と混合する方法が、前記（Ｉ）の方法であり、土壌１ｍ３あたりのスラリーの混合量が１００ｋｇ以上８００ｋｇ以下であり、スラリー中の水硬性粉体／土壌の質量比が０．０１以上１．０以下である、請求項２記載の地盤の改良工法。
【請求項４】
水硬性粉体と化合物（ａ）とを土壌と混合する方法が、前記（Ｉ）の方法であり、水の少なくとも一部が海水である、請求項２又は３記載の地盤の改良方法。
【請求項５】
水硬性粉体がポルトランドセメントを含む、請求項１〜４の何れか１項記載の地盤の改良工法。
【請求項６】
土壌に、トリエタノールアミン又はその塩を混合する、請求項１〜５の何れか１項記載の地盤の改良工法。
【請求項７】
土壌、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有する地盤改良体であって、
土壌が粘性土であり、
水硬性粉体／土壌の質量比が０．０１以上１．０以下であり、水硬性粉体の含有量に対する化合物（ａ）の含有量が０．０１質量％以上２．０質量％以下である、
地盤改良体。
【請求項８】
トリエタノールアミン又はその塩を含有する、請求項７記載の地盤改良体。
【請求項９】
水、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有するスラリーと土壌との混合物を硬化させてなる地盤改良体であって、
土壌が粘性土であり、
前記スラリーは、水／水硬性粉体の質量比が０．５以上１．５以下であり、
前記スラリーは、水硬性粉体の含有量に対する化合物（ａ）の含有量が０．０１質量％以上２．０質量％以下であり、
土壌１ｍ３あたりの前記スラリーの混合量が１００ｋｇ以上８００ｋｇ以下であり、
前記混合物は、水硬性粉体／土壌の質量比が０．０１以上１．０以下である、
地盤改良体。
【請求項１０】
前記スラリーが、トリエタノールアミン又はその塩を含有する、請求項９記載の地盤改良体。
【請求項１１】
水硬性粉体がポルトランドセメントを含む、請求項７〜１０の何れか１項記載の地盤改良体。
【請求項１２】
ヒドロキシメタンスルホン酸又はその塩及びヒドロキシメタンスルフィン酸又はその塩から選ばれる１種以上の化合物を含有し、粘性土を含む地盤の改良に用いられる、地盤改良用添加剤組成物。
【請求項１３】
トリエタノールアミン又はその塩を含有する、請求項１２記載の地盤改良用添加剤組成物。
【請求項１４】
水、水硬性粉体、並びに、ヒドロキシメタンスルホン酸又はその塩及びヒドロキシメタンスルフィン酸又はその塩から選ばれる１種以上の化合物〔以下、化合物（ａ）という〕を含有する地盤改良用スラリーであって、水／水硬性粉体の質量比が０．５以上１．５以下であり、水硬性粉体の含有量に対する化合物（ａ）の含有量が０．０１質量％以上２．０質量％以下であり、粘性土を含む地盤の改良に用いられる、地盤改良用スラリー。
【請求項１５】
土壌１ｍ３あたり１００ｋｇ以上８００ｋｇ以下、且つ水硬性粉体／土壌の質量比が０．０１以上１．０以下で土壌と混合して用いられる、請求項１４記載の地盤改良用スラリー。
【請求項１６】
トリエタノールアミン又はその塩を含有する、請求項１４又は１５に記載の地盤改良用スラリー。
【請求項１７】
水硬性粉体、並びに、ヒドロキシメタンスルホン酸又はその塩及びヒドロキシメタンスルフィン酸又はその塩から選ばれる１種以上の化合物〔以下、化合物（ａ）という〕を含有し、水硬性粉体の含有量に対する化合物（ａ）の含有量が０．０１質量％以上２．０質量％以下であり、粘性土を含む地盤の改良に用いられる、地盤改良用粉末固化材組成物。
【請求項１８】
水硬性粉体／土壌の質量比が０．０１以上１．０以下で土壌と混合して用いられる、請求項１７記載の地盤改良用粉末固化材組成物。
【請求項１９】
トリエタノールアミン又はその塩を含有する、請求項１７又は１８に記載の地盤改良用粉末固化材組成物。